Brevet FR3053353A1 — publié le 20180105

B15141 - Sub-micron phosphors 1 PROCEDE DE FABRICATION DE PARTICULES PHOTOLUMINESCENTES Domaine La présente demande concerne les procédés de fabrication de particules d'un matériau photoluminescent. Exposé de l'art antérieur Un matériau photoluminescent, également appelé luminophore, est adapté, lorsqu'il est excité par de la lumière à une première longueur d'onde, à émettre de la lumière à une deuxième longueur d'onde différente de la première longueur d'onde. Les matériaux photoluminescents sont utilisés notamment pour la préparation de revêtements fluorescents, en particulier pour la fabrication d'écrans d'affichage, de projecteurs, en particulier des écrans à plasma, des lampes pour le rétroéclairage des écrans à cristaux liquides, des diodes électroluminescentes, des lampes d'éclairage à excitation plasma, des lampes trichromatiques, etc. Un exemple de matériau photoluminescent est le grenat d'yttrium et d'aluminium activé par l'ion cérium trivalent (Y3A15012:Ce3+), également appelé YAG (sigle anglais pour Yttrium Aluminium. Garnet) YAG:Ce ou YAG:Ce3+. Ce matériau photoluminescent est notamment utilisé pour générer de la lumière blanche après association avec une diode électroluminescente (DEL) bleue. Pour ce faire, la DEL bleue est recouverte d'un revêtement contenant 3053353 B15141 - Sub-micron phosphors 2 des particules de YAG:Ce3+. Une partie de la lumière bleue est convertie en lumière jaune par le revêtement photoluminescent, ce qui permet d'obtenir la lumière blanche. Les matériaux photoluminescents peuvent être fabriqués 5 par des réactions à l'état solide. Par exemple, dans le cas du YAG:Ce, des précurseurs solides d'aluminium, d'yttrium et de cérium, sous forme de poudres, sont mélangés, broyés et chauffés à hautes températures, par exemple à des températures supérieures à 1600 °C, pour former une poudre de particules ayant la 10 composition et la phase cristalline souhaitées. Un recuit de la poudre est ensuite réalisé sous atmosphère réductrice, généralement sous hydrogène (H2), pour réduire les ions Ce4+, qui n'ont pas de propriété de photoluminescence et qui agissent comme des pièges pour les porteurs de charge, en ions Ce3+ qui ont les 15 propriétés de photoluminescence recherchées. Les particules photoluminescentes obtenues ont une structure cristalline de bonne qualité. Elles peuvent alors être dispersées dans une matrice, par exemple de la résine, pour former un revêtement photo luminescent. 20 Les procédés de fabrication de particules d'un matériau photoluminescent comprenant des réactions à l'état solide permettent de fabriquer des particules dont la taille moyenne est supérieure au micromètre, par exemple variant de 10 fun à 15 pin. Pour certaines applications, il est souhaitable de fabriquer des particules dont la taille moyenne est inférieure à 1 gm, de telles particules étant appelées indifféremment nanoparticules, particules nanométriques ou particules submicroniques par la suite. C'est le cas notamment lorsque l'on souhaite réaliser une composition fluide ou visqueuse comprenant les particules photoluminescentes de façon à pouvoir mettre en oeuvre un procédé d'application des particules photoluminescentes dit additif, par exemple par impression directe de la composition comprenant les particules photoluminescentes aux emplacements souhaités. Toutefois, la réalisation d'une composition fluide comprenant des 3053353 B15141 - Sub-micron phosphors 3 particules photoluminescentes qui soit stable dans le temps nécessite l'utilisation de nanoparticules. Pour fabriquer des nanoparticules, il est connu de mettre en oeuvre une méthode de synthèse dite descendante ou "Top- 5 clown" qui consiste à broyer des particules du matériau photoluminescent de taille moyenne supérieure au micromètre obtenues par des réactions à l'état solide, par exemple dans un broyeur à billes, de façon à réduire la taille moyenne des particules. Toutefois, l'opération de broyage entraîne la 10 formation de défauts à la surface des particules obtenues d'où il résulte une diminution des performances de photoluminescence des nanoparticules photoluminescentes, notamment du rendement quantique externe des particules. En outre, des phénomènes d'agglomération des particules nanométriques obtenues par broyage 15 peuvent être observés, ce qui entraîne la formation d'amas de particules de grandes dimensions. Il est connu de réaliser des particules d'un matériau photoluminescent par des méthodes dites ascendantes ou "Bottomup" qui permettent d'obtenir des particules submicroniques. Les 20 méthodes de synthèse "Bottom-up" sont des méthodes de synthèse chimique qui reposent sur l'assemblage d'entités chimiques de petites dimensions (atomes ou molécules) pour réaliser des objets de plus grandes tailles, des nanoparticules en l'occurrence. Parmi les méthodes ascendantes, on peut citer par exemple le procédé 25 sol-gel et le procédé solvothermal ou hydrothermal. Le point commun des méthodes ascendantes réside dans le fait que les synthèses de nanoparticules sont généralement réalisées à des températures plus basses comparées à celles des réactions à l'état solide. Du fait de ces basses températures de synthèse, les 30 nanoparticules photoluminescentes souffrent généralement d'un faible degré de cristallinité donnant lieu à des défauts de structure qui sont souvent associés à des "pièges" de porteurs de charge ou de luminescence. Ainsi, les performances en termes de rendement lumineux des nanoparticules photoluminescentes obtenues par ces méthodes sont nettement inférieures à celles des 3053353 B15141 - Sub-micron phosphors 4 particules photoluminescentes de taille moyenne supérieure au micromètre fabriquées par réactions en phase solide. Il serait souhaitable d'obtenir une poudre de nanoparticules d'un matériau photoluminescent dont les 5 performances, notamment en termes de rendement lumineux, sont supérieures à celles obtenues pour des nanoparticules du même matériau photoluminescent obtenues par les méthodes ascendantes. Résumé Un objet d'un mode de réalisation vise à pallier tout 10 ou partie des inconvénients relatifs aux procédés de fabrication de particules photoluminescentes décrits précédemment. Un autre objet d'un mode de réalisation est que la taille moyenne des particules est inférieure à 1 pin. Un autre objet d'un mode de réalisation est que 100 % 15 des particules (d100) ont une taille inférieure à 1 pin. Un autre objet d'un mode de réalisation consiste à remédier aux défauts de surface des nanoparticules obtenues après une étape de broyage. Un autre objet d'un mode de réalisation est que le 20 rendement quantique externe des particules nanométriques est supérieur à 60 % et que le rendement quantique interne est au moins égal à 70 %. Un autre objet d'un mode de réalisation est de permettre la réalisation de dispersions colloïdales stables dans le temps. 25 Un autre objet d'un mode de réalisation est que la surface des nanoparticules synthétisées soit compatible avec le(s) solvant(s) et/ou les encapsulants utilisés pour la mise en oeuvre d'un luminophore. Un autre objet d'un mode de réalisation est que les 30 dispersions de nanoparticules photoluminescentes soient compatibles avec la méthode de dépôt du luminophore sur les diodes électroluminescentes. Ainsi, un mode de réalisation prévoit un procédé de fabrication de nanoparticules d'un matériau photoluminescent, 35 comprenant les étapes successives suivantes : 3053353 B15141 - Sub-micron phosphors 5 a) former des particules nanométriques dudit matériau photoluminescent ; b) réaliser une dispersion contenant les particules dans un solvant non aqueux, la dispersion contenant, en outre, au 5 moins un agent de couplage de type silane ; c) placer la dispersion dans un autoclave à une pression comprise entre 2 MPa et 100 MPa ; et d) récupérer les particules. Selon un mode de réalisation, l'étape b) est précédée 10 d'un traitement de surface des particules nanométriques par un précurseur de silice. Selon un mode de réalisation, l'agent de couplage de type silane est un composé organo-fonctionnel ayant la formule chimique suivante : 15 RnSiX4_n où n est égal à 1, 2 ou 3, X désigne un groupement hydrolysable, et R est un groupement organique non hydrolysable. Selon un mode de réalisation, X est un groupement alcoxy, un groupement halogénure ou un groupement amine. 20 Selon un mode de réalisation, le solvant non aqueux est un alcool. Selon un mode de réalisation, l'étape a) comprend le broyage de particules dudit matériau photoluminescent dont la taille moyenne est supérieure à 1 fun pour obtenir les particules 25 nanométriques. Selon un mode de réalisation, les particules dudit matériau photoluminescent dont la taille moyenne est supérieure à 1 fun sont broyées en milieu humide. Selon un mode de réalisation, les particules dudit 30 matériau photoluminescent dont la taille moyenne est supérieure à 1 fun sont broyées dans un solvant différent du solvant non aqueux utilisé à l'étape b). Selon un mode de réalisation, la durée de l'étape c) est comprise entre 30 minutes et 48 heures. 3053353 B15141 - Sub-micron phosphors 6 Selon un mode de réalisation, la température dans l'autoclave est comprise entre 25 °C et 300 °C. Selon un mode de réalisation, le matériau photoluminescent est un aluminate, un silicate, un nitrure, un 5 fluorure ou un sulfure. Selon un mode de réalisation, le matériau photoluminescent comprend majoritairement un oxyde d'yttrium et d'aluminium ou un oxyde de lutécium et d'aluminium contenant, en outre, au moins un des éléments suivants : cérium, europium, 10 chrome, néodyme, terbium, dysprosium, praséodyme ou gadolinium. Selon un mode de réalisation, le procédé comprend, en outre, avant l'étape c), une étape de mélange et de traitement dans l'autoclave des particules nanométriques en présence de la totalité ou une partie des précurseurs utilisés pour former les 15 particules nanométriques. Selon un mode de réalisation, le procédé comprend, en outre, avant l'étape c), une étape de mélange des particules nanométriques avec au moins une substance photoluminescente. Selon un mode de réalisation, la substance 20 photoluminescente est une boîte quantique. Selon un mode de réalisation, les particules nanométriques sont des boîtes quantiques. Brève description des dessins Ces caractéristiques et avantages, ainsi que d'autres, 25 seront exposés en détail dans la description suivante de modes de réalisation particuliers faite à titre non limitatif en relation avec les figures jointes parmi lesquelles : la figure 1 représente, sous la forme d'un schéma-bloc, un mode de réalisation d'un procédé de fabrication de particules 30 nanométriques d'un matériau photoluminescent ; la figure 2 est une vue en coupe, partielle et schématique, d'un autoclave ; la figure 3 est une vue en coupe, partielle et schématique, d'un mode de réalisation de nanoparticules d'un 3053353 B15141 - Sub-micron phosphors 7 matériau photoluminescent obtenues par le procédé illustré en figure 1 ; la figure 4 est une vue en coupe, partielle et schématique, d'un détail d'une partie d'une nanoparticule 5 représentée en figure 3 ; les figures 5 à 7 sont des vues en coupe, partielles et schématiques, d'une particule d'un matériau photoluminescent obtenues par des variantes du procédé illustré en figure 1 ; la figure 8 représente, sous la forme d'un schéma-bloc, 10 un autre mode de réalisation d'un procédé de fabrication de nanoparticules d'un matériau photoluminescent ; la figure 9 représente de façon schématique une nanoparticule aux étapes du procédé illustré en figure 8 ; les figures 10 à 12 sont des courbes de granulométrie 15 de poudres de particules photoluminescentes ; la figure 13 représente des courbes d'évolution de l'intensité de photoluminescence en fonction de la longueur d'onde du rayonnement émis par des matériaux photoluminescents ; la figure 14 est un diffractogramme de rayons X 20 représentatif d'un exemple de nanoparticules photoluminescentes ; les figures 15 à 18 sont des courbes de granulométrie de poudres de particules photoluminescentes ; et la figure 19 représente des courbes d'évolution de l'intensité de photoluminescence en fonction de la longueur d'onde 25 du rayonnement émis par des matériaux photoluminescents. Description détaillée Par souci de clarté, de mêmes éléments ont été désignés par de mêmes références aux différentes figures. En outre, dans la suite de la description, les expressions "sensiblement", 30 "environ" et "approximativement" signifient "à 10 % près". On entend par particules d'un matériau des éléments unitaires du matériau. Le terme "particule" tel qu'utilisé dans le cadre de la présente demande doit être compris dans un sens large et correspond non seulement à des particules compactes ayant 35 plus ou moins une forme sphérique mais aussi à des particules 3053353 B15141 - Sub-micron phosphors 8 anguleuses, des particules aplaties, des particules en forme de flocons, des particules en forme de fibres, ou des particules fibreuses, etc. On comprendra que la "taille" des particules dans le cadre de la présente invention signifie la plus petite 5 dimension transversale des particules. A titre d'exemple, dans le cas de particules en forme de fibres, la taille des particules correspond au diamètre des fibres. Par le terme "taille moyenne", on entend selon la présente invention la taille de la particule qui est supérieure à 10 la taille de 50 % en volume des particules et inférieure à la taille de 50 % en volume des particules d'une distribution de particules. Ceci correspond au d50. Ainsi, une taille moyenne qui est inférieure à la taille de 100 % en volume des particules d'une distribution correspond à d100. On entend par particule micronique 15 une particule dont la taille moyenne est comprise entre 1 fun et 100 pin, typiquement entre 1 pin et 50 pin. On entend par nanoparticules des particules dont la taille moyenne est inférieure à 1 pin, de préférence comprise entre 5 nm et 500 nm. La granulométrie des particules microniques peut être mesurée par 20 granulométrie laser en utilisant, par exemple, un Malvern Mastersizer 2000. La granulométrie des particules submicroniques ou nanoparticules peut être mesurée par Diffusion Dynamique de la Lumière (DDL) en utilisant, par exemple, un Zetasizer Nano ZS de Malvern. 25 Un mode de réalisation du procédé de fabrication de nanoparticules d'un matériau photoluminescent comprend la réalisation d'une dispersion de nanoparticules dans un solvant non aqueux avec au moins un agent de couplage de type silane et le maintien de la dispersion dans un autoclave à une température 30 comprise entre 50 °C et 300 °C et une pression comprise entre 2 MPa et 100 MPa, de préférence entre 2 MPa et 10 MPa, de 30 minutes à 48 heures. Les particules nanométriques peuvent être obtenues par broyage de particules de taille moyenne supérieure à 1 pin obtenues par des procédés de fabrication à l'état solide. A 3053353 B15141 - Sub-micron phosphors 9 titre de variante, les nanoparticules peuvent être formées directement par des méthodes ascendantes. La figure 1 représente, sous la forme d'un schéma-bloc, un mode de réalisation d'un procédé de fabrication de 5 nanoparticules d'un matériau photoluminescent. Le procédé comprend des étapes successives 10 à 16. A l'étape 10, des particules de taille moyenne supérieure à 1 fun sont réalisées par un procédé connu de fabrication de particules d'un matériau photoluminescent. A titre 10 d'exemple, le procédé comprend des réactions à l'état solide. A titre d'exemple, des précurseurs solides des composants du matériau photoluminescent sous forme de poudres sont mélangés, broyés et chauffés à hautes températures, par exemple à des températures supérieures à 1600 °C, pour former une poudre de 15 particules ayant la composition et la phase cristalline souhaitées. Un recuit de la poudre peut être réalisé sous atmosphère réductrice, par exemple sous hydrogène (H2). Selon un mode de réalisation, le matériau photoluminescent est un aluminate, un silicate, un nitrure, un 20 fluorure ou un sulfure. A titre d'exemple, le matériau photoluminescent est adapté à émettre de la lumière à une longueur d'onde dans la gamme allant de 400 nm à 700 nm sous excitation lumineuse à une longueur d'onde dans la gamme allant de 250 nm à 500 nm, de préférence de 400 nm à 480 nm. 25 Selon un mode de réalisation, le matériau photoluminescent comprend majoritairement un aluminate, notamment un grenat d'aluminium et d'yttrium selon la formule (1) suivante : (y(i_x)R1x)3(A1(1_y)R2y) 5012 (1) où un grenat d'aluminium et de lutécium selon la formule (2) 30 suivante : (Lu (1-x) Rlx) 3 (Al (1-y) R2y) 5012 (2) où Rl et R2 sont indépendamment choisis parmi les éléments comprenant les terres rares, les alcalino-terreux et les métaux de transition et x et y varient chacun et indépendamment de 0 à 35 1. De préférence, Rl et R2 sont indépendamment choisis parmi le 3053353 B15141 - Sub-micron phosphors 10 groupe comprenant le cérium, le samarium, le gadolinium, le silicium, le baryum, le terbium, le strontium, le chrome, le praséodyme et le gallium. A titre d'exemple de nitrures absorbant et émettant de 5 la lumière dans les gammes de longueur d'onde souhaitées, on peut citer : CaAlSiN3:Eu, (Ca,Sr)AlSiN3:Eu, Ca2Si5N8:Eu ou (Ca,Sr)Si5N8:Eu. A titre d'exemple de fluorures absorbant et émettant de la lumière dans les gammes de longueur d'onde souhaitées, on peut 10 citer les fluorures de formule X2MF6:Mn (où X peut être K ou Na et M peut être Si, Ge, Sn ou Ti). A titre d'exemple de sulfures absorbant et émettant de la lumière dans les gammes de longueur d'onde souhaitées, on peut citer : CaS:Eu, SrCa:Eu, (Sr,Ca)S:Eu et SrGa2S4:Eu. 15 A titre d'exemple d'aluminate absorbant et émettant de la lumière dans les gammes de longueur d'onde souhaitées, on peut citer : Y3A15012: Ce, (Y, Gd) 3A15012: Ce, Tb3A15O12, (Y, Tb) 3A15012, Lu3A15O12 :Ce et Y3 (A1,Ga) 5012. A titre d'exemple de silicates absorbant et émettant de 20 la lumière dans les gammes de longueur d'onde souhaitées, on peut citer : (Sr,Ba)2SiO4:Eu, Sr2SiO4:Eu, Ba2SiO4:Eu, Ca2SiO4:Eu, Ca3Si05:Eu et Sr3Si05:Eu. A la fin de l'étape 10, la taille moyenne des particules photoluminescentes est supérieure à 1 fun et peut être comprise 25 entre 10 pm et 15 pm. A l'étape 12, la taille moyenne des particules photoluminescentes obtenues à l'étape 10 est réduite par broyage des particules, par exemple en utilisant un broyeur à billes ou à boulets. Le broyage est de préférence un broyage humide dans 30 lequel les particules sont dispersées dans un solvant. Le solvant est de préférence un solvant non aqueux, en particulier un solvant non aqueux polaire et pratique. Selon un mode de réalisation, le solvant est un alcool, de préférence choisi dans le groupe comprenant le méthanol, l'éthanol, le propanol, le butanol, le 35 pentanol, l'hexanol et l'isopropanol, en particulier l'éthanol. A 3053353 B15141 - Sub-micron phosphors 11 la fin de l'étape 12, la taille moyenne des particules photoluminescentes est inférieure à 1 par exemple comprise entre 100 nm et 500 nm. A l'étape 14, on réalise une fonctionnalisation des 5 particules nanométriques. Dans ce but, on forme une dispersion colloïdale des particules photoluminescentes broyées dans un solvant non aqueux, c'est-à-dire comprenant moins de 0,02 % en poids d'eau. Le solvant non aqueux est de préférence un solvant non aqueux polaire et pratique. Selon un mode de réalisation, le 10 solvant non aqueux est un alcool, notamment choisi dans le groupe comprenant le méthanol, l'éthanol, le propanol, le butanol, pentanol, l'hexanol et l'isopropanol. Selon un mode de réalisation, la dispersion colloïdale comprend de 10 mg à 100 mg de particules photoluminescentes par mL de solvant (10 - 15 100 mg/mL). Le solvant peut être le même que celui utilisé à l'étape 12. Lorsque le solvant utilisé à l'étape 14 est le même que celui utilisé à l'étape 12, la dispersion colloïdale de nanoparticules photoluminescentes peut correspondre à la dispersion obtenue à la fin de l'étape 12. Toutefois, il peut être 20 avantageux d'utiliser à l'étape 14 un solvant qui est différent du solvant utilisé à l'étape 12. En effet, il peut être souhaitable d'utiliser un premier solvant à l'étape 12 qui améliore les performances de l'opération de broyage, par exemple un solvant ayant une faible viscosité, et un deuxième solvant plus adapté au 25 traitement réalisé à l'étape 14, par exemple un solvant ayant une température d'ébullition plus élevée que le solvant utilisé à l'étape 12. Pour la réalisation du traitement de surface à l'étape 14, la dispersion colloïdale est disposée dans un autoclave. 30 La figure 2 représente un mode de réalisation d'un autoclave 20 pouvant être utilisé à l'étape 14. L'autoclave 20 comprend une enceinte 21 dans laquelle est disposé le produit 22 à traiter. Une conduite 23 permet l'apport de gaz dans l'enceinte 21. L'ouverture et la fermeture de la conduite 23 sont commandées 35 par une vanne 24. Une conduite 25 permet le prélèvement 3053353 B15141 - Sub-micron phosphors 12 d'échantillons dans l'enceinte 21. L'ouverture et la fermeture de la conduite 25 sont commandées par une vanne 26. L'enceinte 21 est partiellement entourée par un collier chauffant 27. Un capteur de pression 28 permet la mesure de la pression dans l'enceinte 5 21. Un agitateur 29 entraîné par un moteur 30 permet d'agiter le produit 22 dans l'enceinte 21. Un module de commande 31, comprenant par exemple un ordinateur, est relié au capteur de pression 28, au collier chauffant 27, aux vannes 24, 26 et au moteur 30. Le module de commande 31 est adapté à commander le 10 collier chauffant 27 et les vannes 24, 26. Le module de commande 31 permet de réguler la température et la pression dans l'enceinte 21 et peut commander le démarrage et l'arrêt de l'agitateur 29. En considérant à nouveau la figure 1, selon un mode de réalisation, la pression dans l'autoclave est maintenue 15 sensiblement constante pendant toute la durée de l'étape 14. A titre d'exemple, la pression dans l'autoclave peut varier entre 20 bars (2 MPa) et 100 bars (10 MPa) selon le solvant utilisé et la température de chauffe. La pression peut également être ajustée par l'introduction d'un gaz, par exemple l'azote, dans 20 l'autoclave. Selon un mode de réalisation, la température dans l'autoclave est maintenue sensiblement constante pendant toute la durée de l'étape 14. A titre d'exemple, la température dans l'autoclave est comprise entre 25 °C et 300 °C, de préférence entre 150 °C et 250 °C. Une agitation des particules dans la 25 dispersion peut être réalisée dans l'autoclave. Selon un mode de réalisation, au moins un agent de couplage de type silane est ajouté à la dispersion colloïdale de particules photoluminescentes avant son placement dans l'autoclave. Par l'expression "agent de couple de type silane", 30 "agent de couplage au silane" ou "agent de couplage silane", on entend selon la présente description un réactif capable de se lier par des liaisons chimiques ou des liaisons physiques avec une matrice ou un solvant dans lequel sont dispersées les particules et capable de se lier chimiquement avec la surface des particules. 35 Chaque agent de couplage silane comprend une première partie 3053353 B15141 - Sub-micron phosphors 13 capable de se lier avec la matrice ou le solvant et une deuxième partie capable de se lier avec la surface des particules. Selon un mode de réalisation, la dispersion colloïdale comprend de 1 mg à 100 mg d'agents de couplage par mL de solvant. Le rapport 5 massique entre l'agent de couplage silane et les nanoparticules luminescentes peut varier entre 1 et 0,01. Les agents de couplage silane tendent à se répartir à la périphérie de chaque particule photoluminescente et à former une couche plus ou moins dense entourant chaque particule. 10 La figure 3 est une vue en coupe, partielle et schématique, d'un mode de réalisation de la dispersion colloïdale obtenue à la fin de l'étape 14. Chaque particule 32 du matériau photoluminescent est entourée d'une couche 31 d'agents de couplage. Le recouvrement de chaque particule 32 par les agents 15 de couplage peut être plus ou moins complet. Toutes les parties des agents de couplage qui ne sont pas capables de se lier avec la particule sont orientées vers l'extérieur de la particule, ce qui est illustré par les appendices 34 en figure 3. Un agent de couplage au silane est un composé organo20 fonctionnel ayant la formule chimique (3) suivante : RnSiX4_n (3) où n est égal à 1, 2 ou 3, X désigne un groupement hydrolysable, notamment un groupement alcoxy, un groupement halogénure ou un groupement amine, et R est un groupement organique non 25 hydrolysable. A titre d'exemple, l'organosilane est de formule RnSi(OR')4-n- Selon un mode de réalisation, les agents de couplage silane sont choisis dans le groupe comprenant par exemple : n-propyltriméthoxysilane, allyltriméthoxysilane, n-propyltri- 30 éthoxysilane, triméthoxy(7-octen-l-yl)silane, triméthoxy(octadécyl)silane, n-octyltriméthoxysilane, n-octyltriéthoxysilane, méthoxy(triéthylèneoxy)propyltriméthoxysilane, 3-aminopropyltriméthoxysilane, phénylriméthoxysilane, diméthoxy(méthyl)octylsilane, 3-mercaptopropyltriméthoxysilane, 3-(méthacryloyloxy)- 35 propyltriméthoxysilane, 3-isocyanatopropyltriéthoxysilane, 3- 3053353 B15141 - Sub-micron phosphors 14 isocyanatopropyltriméthoxysilane, 2-[méthoxy(polyéthylèneoxy)6- 9propyl]triméthoxysilane, 3-glycidoxypropyltriméthoxysilane, N- (3-acryloxy-2-hydroxypropy1)-3-aminopropyltriéthoxysilane et bis[3-(triéthoxysilyl)propyl]urée. 5 Selon un mode de réalisation, les agents de couplage silane peuvent être des chlorosilanes carbonés comme par exemple : chloro(diméthyl)octadécylsilane, chloro(dodécyl)diméthylsilane ou chloro(décyl)diméthylsilane ou des chlorosilanes fluorés comme par exemple : le chloro-diméthyl(3,3,3trifluoropropyl)silane ou 10 perfluorodécyltrichlorosilane. Selon un mode de réalisation, les agents de couplage peuvent, en outre, réagir entre eux à la surface des particules et former un nouveau composé qui entoure, en totalité ou en partie, chaque particule. 15 Selon un mode de réalisation, les organosilanes réagissent dans le solvant non aqueux pour former des liaisons Si-O-Si. De façon avantageuse, la réaction des organosilanes en milieu non aqueux n'entraîne pas la formation de silanols (Si-OH). Il est admis que la présence de groupements de type hydroxy 20 (-OH), comme par exemple les groupements Si-OH, à la surface des particules photoluminescentes a un effet négatif sur le rendement lumineux des particules (notamment parce que ces groupements forment des pièges pour les porteurs de charge). A titre d'exemple, il est connu que la réaction d'un 25 chlorure de Silicium (SiCl4) avec un éther anhydre de formule RO-R peut donner lieu à des particules de SiO2 avec des groupements de surface de type Si-OR seulement selon les équations (4), (5) et (6) suivantes : Hydrolyse : Si-Cl + R-O-R Si-OR + R-Cl (4) 30 Condensation via : Si-OR + Si-Cl Si-O-Si + R-Cl (5) ou via : Si-OR + Si-OR - Si-O-Si + R-O-R (6) La figure 4 est une vue en coupe, partielle et schématique, d'une particule 32 entourée d'une couche 33 de siloxane plus au moins dense obtenue par formation de liaisons 3053353 B15141 - Sub-micron phosphors 15 Si-O-Si entre des agents de couplage au silane. Les groupements R sont orientés vers l'extérieur de la particule 32. Selon une variante, l'étape 14 peut inclure une étape de traitement de surface avec toute ou une partie des précurseurs 5 utilisés pour construire la particule photoluminescente. Cette étape peut être réalisée avant ou pendant l'étape de fonctionnalisation, de préférence avant l'étape de fonctionnalisation de surface. Par exemple, un traitement de surface en présence d'une source d'yttrium, d'aluminium, de cérium 10 et d'oxygène peut être utilisé pour traiter la surface des nanoparticules de YAG:Ce. Pour des nanoparticules de Ca2MgSi2O7:Eu, toute ou une partie des sources de silicium, de magnésium, de calcium, d'europium et d'oxygène peuvent être mélangées avec les nanoparticules chauffées dans l'autoclave comme 15 décrit précédemment. Ces précurseurs vont réagir entre eux dans la dispersion et former une couche qui entoure, en totalité ou en partie, chaque particule. La figure 5 est une vue en coupe, partielle et schématique, d'une particule 32 obtenue à la fin de l'étape 14 20 lorsqu'une étape de traitement de surface avec tout ou une partie des précurseurs utilisés pour construire la particule photoluminescente a été réalisée. Ces précurseurs ont réagi entre eux dans la dispersion et ont formé une couche 35 qui entoure, en totalité ou en partie, la particule 32. 25 Selon une autre variante, une ou plusieurs substances photoluminescentes peuvent être rajoutées au mélange de l'étape 14. La substance ou les substances photoluminescentes peuvent être de type organique, inorganique ou hybride émettant ou pas à la même longueur d'onde d'émission que la particule 20. A la fin de 30 l'étape 14, la substance photoluminescente sera située à l'intérieur de la couche formée par les agents de couplage ou à l'extérieur de cette couche. La figure 6 est une vue en coupe, partielle et schématique, d'une particule 32 obtenue à la fin de l'étape 14 35 lorsque des substances photoluminescentes sont ajoutées au mélange 3053353 B15141 - Sub-micron phosphors 16 à l'étape 14. Les substances photoluminescentes 36 ont été piégées dans la couche 33. Selon un mode de réalisation, la substance photoluminescente peut être une boîte quantique. La boîte 5 quantique peut être liée à la couche formée par les agents de couplage par des liaisons chimiques covalentes. Par exemple, le 3-mercaptopropyltrimethoxysilane peut être utilisé comme agent de couplage. Les groupements triméthoxysilane formeront des liaisons covalentes avec la surface de la particule photoluminescente 10 tandis que le groupement thiol (-SH) orienté vers l'extérieur de la particule va former une liaison covalente avec la surface de la boîte quantique. La figure 7 est une vue en coupe, partielle et schématique, d'une particule 32 obtenue à la fin de l'étape 14 15 pour laquelle des boîtes quantiques 37 sont liées à la surface de la couche 33. La durée de l'étape 14 peut être comprise entre 30 minutes et plusieurs jours, de préférence entre 30 minutes et 48 heures, de préférence entre 10 heures et 20 heures. La durée de 20 chauffage dépend notamment de la température de chauffage, du solvant et des agents de couplage utilisés. Selon un mode de réalisation, l'étape 14 de fonctionnalisation peut être précédée d'une étape supplémentaire de traitement de la surface des nanoparticules obtenues à l'étape 25 12. Cette étape peut comprendre le mélange de la dispersion de nanoparticules avec des précurseurs de silice à température ambiante pendant une durée qui varie de 1 heure à 24 heures. Le précurseur de la silice est par exemple le TEOS. La réaction peut alors être réalisée en présence d'ammoniaque (NH4OH) selon la 30 méthode de Stbber par exemple. L'étape de prétraitement est suivie de la récupération et du nettoyage des nanoparticules pour éliminer les précurseurs de silice qui n'ont pas réagi avec la surface des particules, et éventuellement de l'ammoniaque, et l'étape 14 de fonctionnalisation peut être réalisée comme cela a 35 été décrit précédemment. 3053353 B15141 - Sub-micron phosphors 17 L'étape 16 comprend la préparation d'un produit final adapté à l'application visée. L'étape 16 peut comprendre la récupération des particules dans la dispersion colloïdale obtenue à la fin de l'étape 14. L'étape de récupération peut comprendre 5 une étape de précipitation des nanoparticules, par exemple par ajout d'un anti-solvant pour les nanoparticules. On entend par "anti-solvant" tout solvant qui ne présente pas d'affinité "chimique" avec les nanoparticules. Le choix de cet anti-solvant va dépendre de la nature et de la chimie de surface des 10 nanoparticules. Ces anti-solvants sont généralement des solvants polaires aprotiques comme l'acétone ou des solvants polaires protiques comme l'éthanol. A titre de variante, la phase solide contenant les nanoparticules peut être récupérée par centrifugation. L'étape 16 peut être suivie d'une étape de 15 purification des particules, notamment pour retirer des précurseurs qui n'auraient pas réagi et les produits de réactions parasites ainsi que le solvant ou les solvants utilisés dans l'étape 14. Les nanoparticules sont ensuite séchées, par exemple à une température comprise entre 25 °C et 80 °C, pendant une durée 20 comprise entre 1 h et 12 h. Une poudre de nanoparticules est alors obtenue. La poudre de nanoparticules obtenue à l'étape 16 peut être ajoutée à un solvant, contenant éventuellement en outre un liant, par exemple une résine, pour former une composition de 25 particules photoluminescentes fluide ou visqueuse. Les agents de couplage liés aux particules photoluminescentes peuvent être choisis pour améliorer la compatibilité entre les particules photoluminescentes et le solvant et/ou le liant, par exemple pour augmenter la dispersion des particules photoluminescentes dans le 30 solvant et/ou le liant. Le procédé d'application de la composition photoluminescente, notamment pour former un revêtement, peut correspondre à un procédé dit additif, par exemple par impression directe de la composition photoluminescente aux emplacements 35 souhaités, par exemple par impression à jet d'encre, héliographie, 3053353 B15141 - Sub-micron phosphors 18 sérigraphie, flexographie, revêtement par pulvérisation (en anglais spray coating), dépôt de gouttes (en anglais drop-casting) ou par trempage du substrat dans la solution de nanoparticules photoluminescentes (en anglais dip-coating). 5 La figure 8 représente, sous la forme d'un schéma-bloc, un autre mode de réalisation d'un procédé de fabrication de nanoparticules d'un matériau photoluminescent. Le procédé comprend une étape 40 de fabrication de nanoparticules du matériau photoluminescent qui aboutit 10 directement à l'obtention de particules nanométriques sensiblement sans formation de particules dont la taille moyenne est supérieure au micromètre. A titre d'exemple, le procédé de fabrication des nanoparticules est un procédé hydrothermal. Selon un mode de réalisation, les nanoparticules sont des boîtes 15 quantiques du matériau photoluminescent. Les boîtes quantiques sont des nanocristaux de semi- conducteurs purs (Si, Ge) ou de composés de type II-VI (CdS, CdSe, CdTe, ZnO, ZnSe, ZnS), III-V (GaAs, InP, InAs, GaN), (PbS, PbSe, PbTe), I-VII (CuC1), V-VI (Bi2Te3) ou II-V (Cd3As, Zn3P2, 20 Zn3As2), dont le diamètre est généralement compris entre 2 nm et 10 nm. Conséquence directe du phénomène de « confinement quantique », ces matériaux présentent alors des propriétés de fluorescence ajustables par le contrôle de leur taille. Deux grandes méthodes de synthèse colloïdale de boîtes quantiques ont 25 été développées au cours des quinze dernières années : les synthèses dites "organométalliques" et "hydrothermales". La synthèse organométallique est basée sur l'injection rapide d'un précurseur A à haute température (270 °C-300 °C) à un précurseur B (par exemple, dans le cas de CdSe, A correspond à Set- et B 30 correspond à Cd2+) dans des solvants coordinants, tels que l'oxyde de trioctylphosphine (TOPO), l'hexadécylamine (HDA), l'oleylamine, ou non coordinants tel que le 1-octadécène (ODE). La synthèse hydrothermale se fait en milieu aqueux et l'injection du précurseur se fait généralement à température ambiante. Le 35 mélange est ensuite chauffé à reflux (100 °C) ou à des 3053353 B15141 - Sub-micron phosphors 19 températures supérieures à 150 °C dans un autoclave. La synthèse la plus couramment utilisée pour la fabrication des boîtes quantiques, et qui permet d'atteindre les rendements lumineux les plus élevés, est la méthode de type organométallique. Cependant, 5 cette méthode génère des particules hydrophobes qui sont uniquement miscibles avec les solvants organiques de type apolaires (toluène, chloroforme, hexane, etc). Malheureusement, la plupart de ces solvants sont toxiques pour l'homme et l'environnement. Afin de rendre les particules miscibles avec 10 d'autres solvants de type polaire (peu ou pas toxiques), un échange de ligand est nécessaire. Il est à noter que l'échange de ligand de surface est très souvent accompagné d'une baisse de rendement quantique de photoluminescence des boîtes quantiques. De même, les ligands hydrophobes issus de la synthèse des boîtes 15 quantiques (par voie organométallique) ne sont pas compatibles avec tous types d'encapsulants utilisés pour la mise en forme des particules, par exemple, les résines silicones. Quand les boîtes quantiques hydrophobes sont mélangées avec une résine silicone, une forte agrégation et floculation de particules est observée. 20 Par ailleurs, les boîtes quantiques souffrent généralement d'une mauvaise stabilité dans le temps à cause de l'oxydation des métaux de surface ce qui conduit à une baisse importante du rendement lumineux dans le temps. Il est donc souhaitable de mettre au point un procédé versatile de traitement de surface des boîtes 25 quantiques qui permet à la fois de protéger les boîtes quantiques contre l'oxydation et de les doter de fonctions de surface spécifiques qui permettent de les rendre miscibles avec l'encapsulant (et en outre le solvant apolaire, si besoin) selon l'application et la mise en forme souhaitées sans que cela 30 conduise à une perte de rendement lumineux des particules de départ (avant traitement de surface). Le procédé se poursuit par les étapes 14 et 16 décrites précédemment en relation avec le procédé illustré en figure 1. Dans le cas où la nanoparticule est une boîte quantique, 35 d'autres agents de couplage spécifiques, autres que les 3053353 B15141 - Sub-micron phosphors 20 organosilanes, peuvent être utilisés. Ces agents de couplage spécifiques peuvent au moins avoir deux fonctions de type thiol (-SH). Les agents de couplage suivants peuvent être utilisés : 1,6-hexanedithiol (qui possède deux fonctions thiols), 5 triméthylolpropane tris(3-mercaptopropionate) (qui possède trois fonctions thiols) et pentaérythritol tétrakis(3- mercaptopropionate) (qui possède quatre fonctions thiols). Au moins l'une des fonctions thiols réagit à la surface de nanoparticules tandis que les fonctions thiols restantes sont 10 orientées vers l'extérieur de la particule et peuvent réagir avec des monomères spécifiques afin de réaliser une couche organique autour de la boîte quantique. Les monomères spécifiques doivent au moins avoir deux fonctions acryliques (CH2=CHCOO-) et peuvent être par exemple : poly(éthylène glycol) diacrylate (qui possède 15 deux fonctions acryliques), pentaérythritol triacrylate (qui possède trois fonctions acryliques), pentaérythritol tétraacrylate (qui possède quatre fonctions acryliques). Le couplage entre les fonctions thiols et les fonctions acryliques se fait par réaction d'addition et donne lieu à une chaine de 20 ligand organique entourant la nanoparticule et terminée par des fonctions acrylates. La réaction d'addition peut être catalysée par des amines ou par un initiateur radicalaire. La figure 9 illustre ce mode de réalisation dans le cas où le pentaérythritol tétrakis(3-mercaptopropionate) est utilisé 25 comme ligand spécifique et le pentaérythritol tétraacrylate est utilisé comme monomère spécifique. Les fonctions acrylates générées à la surface de nanoparticules peuvent ensuite servir de base de réticulation pour encapsuler les boîtes quantiques dans un polymère, par exemple PMMA, ou une résine. 30 Des exemples ont été réalisés par les inventeurs. Pour les exemples comprenant une étape de broyage, comme l'étape 12 décrite précédemment en relation avec la figure 1, cette étape de broyage a été réalisée en utilisant une suspension de particules photoluminescentes. Cette suspension a été réalisée en mélangeant 35 10 g de particules photoluminescentes dans 45 mL d'éthanol et 240 3053353 B15141 - Sub-micron phosphors 21 g de billes de ZrO2 de 0,5 mm de diamètre. Les particules en suspension ont été broyées pendant 30 minutes et la vitesse de rotation du broyeur était de 1800 tours/min. Pour les exemples comprenant une étape de 5 fonctionnalisation des nanoparticules, comme l'étape 14 décrite précédemment en relation avec la figure 1, les nanoparticules fonctionnalisées ont été précipitées par ajout en excès d'acétonitrile. La phase solide a été récupérée par centrifugation, puis a été séchée entre 25 °C et 80 °C pendant 12 10 heures pour former une poudre de nanoparticules. Des mesures du rendement quantique interne QYint, du coefficient d'absorption Abs et du rendement quantique externe QYext ont été réalisées sur les poudres photoluminescentes et les dispersions de particules photoluminescentes fabriquées. Le 15 rendement quantique interne QYint, le coefficient d'absorption Abs et le rendement quantique externe QYext sont définis par les relations (4) suivantes : QYint-Nem/Nabs (4) Abs-Nabs/Nexc 20 QYext=QYint*Abs où Nem et Nabs sont, respectivement, le nombre de photons émis et absorbés par le matériau photoluminescent, Nexc est le nombre de photons total émis par la source d'excitation. Les valeurs QYint et Abs sont directement données par l'appareil de mesure. Le 25 rendement quantique externe QYext est donc déduit de ces valeurs. Les mesures du rendement quantique interne QYint et du coefficient d'absorption Abs ont été réalisées en utilisant un spectrophotomètre Hamamatsu CG-2 (250-900 nm) équipé d'une sphère d'intégration. Les valeurs de rendement quantique externe QYext 30 sont données avec une marge d'erreur de 5 %. Dans les exemples 1 à 6 des particules photoluminescentes de YAG:Ce3+ ont été fabriquées. Des telles particules sont adaptées à émettre de la lumière jaune lorsqu'elles sont excitées par de la lumière bleue. 35 Exemple 1 de comparaison 3053353 B15141 - Sub-micron phosphors 22 La poudre de microparticules de YAG:Ce3+ commercialisée par la société FREE RADICAL TECHNOLOGY CO., LTD (Taiwan) sous la référence PF-Y46W200 a été utilisée comme poudre de comparaison. Ces microparticules sont obtenues par synthèse par 5 réaction à l'état solide. Dans l'exemple 1, il n'y a pas eu réalisation d'étape de broyage et d'étape de fonctionnalisation par un agent de couplage. La figure 10 représente la courbe granulométrique de la poudre de microparticules de YAG:Ce3+. Le d50 était de 14 pin, le 10 d90 était de 20 fun et le d10 était de 8 gm. Le maximum de la bande d'émission est situé à 558nm. Le rendement quantique interne QYint, le coefficient d'absorption Abs et le rendement quantique externe QYext ont été mesurés. Les résultats obtenus sont regroupés dans le tableau (I) 15 ci-dessous. QYint (%) Abs QYext (%) 95 0,91 87 Tableau I Exemple 2 de comparaison La poudre de microparticules de YAG:Ce3+ de l'exemple 1 a été utilisée pour réaliser une poudre de nanoparticules. 20 Une étape de broyage a été réalisée. Il n'y a pas eu réalisation d'étape de fonctionnalisation par un agent de couplage. La figure 11 représente la courbe granulométrique de la poudre de nanoparticules de YAG:Ce3+ obtenue après broyage. 25 Le rendement quantique interne QYint, le coefficient d'absorption Abs et le rendement quantique externe QYext ont été mesurés. Les résultats obtenus sont regroupés dans le tableau (II) ci-dessous. QYint (%) Abs QYext (%) 68 0,8 54 Tableau II 30 Le rendement quantique externe QYext de la poudre de nanoparticules obtenues par broyage de la poudre de l'exemple 1 3053353 B15141 - Sub-micron phosphors 23 sans étape de fonctionnalisation est inférieur de plus de 33 points au rendement quantique de la poudre de l'exemple 1. Exemple 3 de comparaison Une poudre de nanoparticules de YAG:Ce3+ a été fabriquée 5 par un procédé solvothermal. Une dispersion colloïdale de nanoparticules a été réalisée en mélangeant 56,16 mmol d'acétate d'yttrium hydraté, 0,05 mmol d'acétate de cérium (III) hydraté et 94,55 mmol d'isopropoxyde d'aluminium dans un mélange de solvants comprenant 10 450 mL de 1,4-butanediol et 60 mL de diéthylène glycol. Le mélange a été chauffé dans un autoclave à 300 °C pendant 1 heure. La dispersion colloïdale obtenue a été refroidie jusqu'à la température ambiante. Les nanoparticules ont été précipitées par ajout en excès d'acétonitrile. La phase solide a été récupérée 15 par centrifugation, puis a été séchée à 80 °C pendant 12 heures pour former une poudre de nanoparticules. La poudre de nanoparticules a été recuite pendant 4 heures à 1500 °C. Avant recuit, la taille moyenne des nanoparticules était de 40 nm. Après recuit, la taille moyenne des nanoparticules était comprise entre 20 100 nm et 900 nm. Le rendement quantique interne QYint, le coefficient d'absorption Abs et le rendement quantique externe QYext ont été mesurés. Les résultats obtenus sont regroupés dans le tableau (III) ci-dessous. QYint (%) Abs QYext (%) 49 0,71 35 25 Tableau III Exemple 4 La poudre de microparticules de YAG:Ce3+ de l'exemple 1 a été utilisée pour réaliser une poudre de nanopar ticules. Une étape de broyage a été réalisée. Une étape de 30 fonctionnalisation a été réalisée. Pour l'étape de fonctionnalisation, le solvant était l'éthanol et l'agent de couplage était le triméthoxyoctadécylsilane (TMODS, Sigma Aldrich). La concentration en nanoparticules a été ajustée à 3053353 B15141 - Sub-micron phosphors 24 35 mg/mL d'éthanol. Le rapport massique entre les nanoparticules et l'agent de couplage était de 1:1. La dispersion a été placée en autoclave pendant 17 heures à 150 °C et à une pression entre 20 bars et 30 bars. 5 La poudre de nanoparticules a été récupérée après l'étape de fonctionnalisation par l'ajout d'un excès d'éthanol (anti-solvant). L'ajout de l'éthanol entraîne une décantation très rapide des particules. Ceci est une preuve que la surface des particules est devenue hydrophobe après le traitement dans 10 l'autoclave en présence de TMODS. Une dispersion de la poudre de nanoparticules fonctionnalisées a été réalisée dans du 1,2dichlorobenzène qui est un solvant non polaire. La figure 12 représente la courbe granulométrique de la dispersion de nanoparticules de YAG:Ce3+ dans le 1,2- 15 dichlorobenzène. Les nanoparticules fonctionnalisées sont sensiblement stables dans le solvant après plusieurs semaines à température ambiante. Le rendement quantique interne QYint, le coefficient d'absorption Abs et le rendement quantique externe QYext ont été 20 mesurés. Les résultats obtenus sont regroupés dans le tableau (IV) ci-dessous. QYint (%) Abs QYext (%) 77 0,9 70 Tableau TV Le rendement quantique externe QYext de la poudre de nanoparticules obtenue à l'exemple 4 est augmenté par rapport au 25 rendement quantique externe QYext de la poudre de nanoparticules obtenue aux exemples 2 et 3. La figure 13 représente des courbes d'évolution Cl, C2 et C3 de l'intensité de photoluminescence PL, en unité arbitraire, en fonction de la longueur d'onde À, en nanomètre, du rayonnement 30 PL émis par les poudres photoluminescentes fabriquées respectivement aux exemples 1, 2 et 4 recevant un rayonnement lumineux dont la longueur d'onde était de 460 nm. L'étape de fonctionnalisation permet d'augmenter l'intensité de 3053353 B15141 - Sub-micron phosphors 25 photoluminescence de la poudre de nanoparticules obtenue après l'étape de broyage. La figure 14 montre le résultat d'analyse par diffraction des rayons X réalisée sur la poudre de nanoparticules 5 photoluminescentes séchée à l'air pendant 12 h. Le résultat montre que tous les pics de diffraction observés correspondent à la phase cristallisée de Y3A15012. Aucune impureté ou phase parasite n'est observée. L'élargissement des pics de diffraction confirme que le diamètre des cristallites est nanométrique comme cela a été 10 également mesuré par diffusion dynamique de la lumière et par microscopie électronique à transmission. Exemple 5 La poudre de microparticules de YAG:Ce3+ de l'exemple 1 a été utilisée pour 15 Une étape fonctionnalisation fonctionnalisation, couplage était le réaliser une poudre de nanoparticules. a été réalisée. Une étape réalisée. Pour l'étape était l'éthanol et l'agent (3-glycidoxypropyl)triméthoxysilane (GPTMS, de broyage a été le solvant de de de Sigma Aldrich). La concentration de nanoparticules a été ajustée 20 à 50 mg/mL d'éthanol. Le rapport massique entre les nanoparticules et l'agent de couplage était de 1:1. La dispersion a été placée en autoclave pendant 25 heures à 150 °C et à une pression entre 20 bars et 30 bars. La poudre de nanoparticules a été récupérée après 25 l'étape de fonctionnalisation par centrifugation. Une dispersion de la poudre de nanoparticules fonctionnalisées a été réalisée dans du diéthylène glycol diéthyl éther qui est un solvant polaire. La figure 15 représente la courbe granulométrique de la 30 poudre de nanoparticules de YAG:Ce3+ obtenue après l'étape de fonctionnalisation. Cette courbe est proche de la courbe de la figure 11. Le rendement quantique interne QYint, le coefficient d'absorption Abs et le rendement quantique externe QYext ont été 3053353 B15141 - Sub-micron phosphors 26 mesurés. Les résultats obtenus sont regroupés dans le tableau (V) ci-dessous. QYint (%) Abs QYext (%) 75 0,8 60 Tableau V Le rendement quantique externe QYext de la poudre de 5 nanoparticules obtenue à l'exemple 5 est augmenté par rapport au rendement quantique externe QYext de la poudre de nanoparticules obtenue aux exemples 2 et 3. Exemple 6 La poudre de microparticules de YAG:Ce3+ de l'exemple 1 10 a été utilisée pour réaliser une poudre de nanoparticules. Une étape de broyage a été réalisée. Une étape de prétraitement a été réalisée dans laquelle la dispersion de nanoparticules obtenues à l'étape de broyage a été mélangée à du TEOS et à une solution aqueuse à 30 % d'ammoniaque (NH4OH). Le 15 mélange est ensuite chauffé à 70 °C pendant 7 heures. La concentration en nanoparticules photoluminescentes a été ajustée à 18 mg/mL. Le rapport volumique entre la solution d'ammoniaque et le TEOS était de 0,5 mL de TEOS/0,4 mL de NH4OH. La masse de SiO2 après une hydrolyse/ condensation complète de TEOS représente 20 environ 5 % de la masse de nanoparticules photoluminescentes. Une étape de fonctionnalisation a été ensuite réalisée. Pour l'étape de fonctionnalisation, le solvant était l'éthanol et l'agent de couplage était le (3-triméthoxysilyl)propyl méthacrylate (TMSPMA, Sigma Aldrich). La concentration en nanoparticules 25 photoluminescentes a été ajustée à 30 mg/mL d'éthanol. Le rapport massique entre les nanoparticules et l'agent de couplage était de 1:0,5. La dispersion a été placée en autoclave pendant 17 heures à 150 °C et à une pression comprise entre 20 bars et 30 bars. La poudre de nanoparticules a été récupérée après 30 l'étape de fonctionnalisation. Une dispersion de la poudre de nanoparticules fonctionnalisées a été réalisée dans du tétrahydrofurane (THF) qui est un solvant polaire. La dispersion 3053353 B15141 - Sub-micron phosphors 27 des nanoparticules photoluminescentes reste stable (pas de décantation) dans le temps. La figure 16 représente la courbe granulométrique de la poudre de nanoparticules de YAG:Ce3+ obtenue après l'étape de 5 fonctionnalisation. Cette courbe est proche de la courbe de la figure 11. Le rendement quantique interne QYint, le coefficient d'absorption Abs et le rendement quantique externe QYext ont été mesurés. Les résultats obtenus sont regroupés dans le tableau (VI) 10 ci-dessous. QYint (%) Abs QYext (%) 75 0,9 67,5 Tableau VI Le rendement quantique externe QYext de la poudre de nanoparticules obtenue à l'exemple 6 est augmenté par rapport au rendement quantique externe QYext de la poudre de nanoparticules 15 obtenue aux exemples 2 et 3. Dans les exemples 7 à 10 suivants, des particules photoluminescentes de Lu3A15012:Ce3+ (LuAG:Ce) ont été fabriquées. De telles particules sont adaptées à émettre de la lumière verte lorsqu'elles sont excitées par de la lumière bleue. 20 Exemple 7 de comparaison La poudre de microparticules de LuAG:Ce3+ commercialisée par la société FREE RADICAL TECHNOLOGY CO., LTD (Taiwan) sous la référence PF-X16W200 a été utilisée comme poudre de comparaison. Ces microparticules sont obtenues par synthèse par 25 réaction à l'état solide. Dans l'exemple 7, il n'y a pas eu réalisation d'étape de broyage et d'étape de fonctionnalisation par un agent de couplage. La figure 17 représente la courbe granulométrique de la poudre de microparticules de LuAG:Ce3+. Le d50 était de 15 pin. Le 30 maximum du pic d'émission a été obtenu pour une longueur d'onde de 534 mm. Le rendement quantique interne QYint, le coefficient d'absorption Abs et le rendement quantique externe QYext ont été 3053353 B15141 - Sub-micron phosphors 28 mesurés. Les résultats obtenus sont regroupés dans le tableau (VII) ci-dessous. QYint (%) Abs QYext (%) 95 0,88 84 Tableau VII Exemple 8 de comparaison 5 La poudre de microparticules de LuAG:Ce3+ de l'exemple 7 a été utilisée pour réaliser une poudre de nanoparticules. Une étape de broyage a été réalisée. Il n'y a pas eu réalisation d'étape de fonctionnalisation par un agent de couplage. 10 Le rendement quantique interne QYint, le coefficient d'absorption Abs et le rendement quantique externe QYext ont été mesurés. Les résultats obtenus sont regroupés dans le tableau (VIII) ci-dessous. QYint (%) Abs QYext (%) 78,1 0,702 54 Tableau VIII 15 Le rendement quantique externe QYext de la poudre de nanoparticules obtenues par broyage de la poudre de l'exemple 8 sans étape de fonctionnalisation est inférieur de plus de 30 points au rendement quantique de la poudre de l'exemple 7. Exemple 9 20 La poudre de microparticules de LuYAG:Ce3+ de l'exemple 7 a été utilisée pour réaliser une poudre de nanoparticules. Une étape de broyage a été réalisée. Une étape de fonctionnalisation a été réalisée. Pour l'étape de fonctionnalisation, le solvant était l'éthanol et l'agent de 25 couplage était le triméthoxyoctadécylsilane. La concentration en nanoparticules photoluminescentes a été ajustée à 25 mg/mL d'éthanol. Le rapport massique entre les nanoparticules et l'agent de couplage était de 1:1. La dispersion a été placée en autoclave pendant 20 heures à 150 °C et à une pression comprise entre 20 bars 30 et 30 bars. 3053353 B15141 - Sub-micron phosphors 29 La poudre de nanoparticules a été récupérée après l'étape de fonctionnalisation. Une dispersion de la poudre de nanoparticules fonctionnalisées a été réalisée dans du 1,2dichlorobenzène. 5 La figure 18 représente la courbe granulométrique de la dispersion de nanoparticules de LuAG:Ce3+ dans le 1,2dichlorobenzène obtenue après l'étape de fonctionnalisation. Le rendement quantique interne QYint, le coefficient d'absorption Abs et le rendement quantique externe QYext ont été 10 mesurés. Les résultats obtenus sont regroupés dans le tableau (X) ci-dessous. QYint (%) Abs QYext (%) 76,4 0,824 63 Tableau X Le rendement quantique externe QYext de la poudre de nanoparticules obtenue à l'exemple 10 est augmenté par rapport au 15 rendement quantique externe QYext de la poudre de nanoparticules obtenue à l'exemple 8. La figure 19 représente les courbes C4, C5 et C6 d'évolution de l'intensité de photoluminescence PL, en unité arbitraire, en fonction de la longueur d'onde À, en nanomètre, 20 correspondant aux particules photoluminescentes des exemples 7, 8 et 9 sous excitation à 460 nm. L'étape de fonctionnalisation permet d'augmenter l'intensité de photoluminescence de la poudre de nanoparticules obtenue après l'étape de broyage. Exemple 10 25 Dans un premier temps, des nanoparticules de YAG:Ce ont été traitées par TEOS/NH4OH et fonctionnalisées par l'agent de couplage triméthoxy(7-octèn-l-yl)silane (Sigma Aldrich) selon le même mode opératoire utilisé dans l'exemple 6. Après lavage et purification, les nanoparticules photoluminescentes ont été re- 30 dispersées dans le 1,2 dichlorobenzène à une concentration de 50 mg/mL. Ensuite, 30 mL de la solution de nanoparticules ont été mélangés avec 0,1 g de copolymère méthylhydro-diméthylsiloxane terminé par une fonction triméthylsilyl (hydrure de silicium, 3053353 B15141 - Sub-micron phosphors 30 PS123, United Chemical Technologies) et 0,02 g d'une solution contenant 0,1 % massique de divinyltétraméthylsiloxane de Platine (SiP6830.3, Gelest Inc.). Le mélange est chauffé à environ 50 °C pendant 10 min. Ensuite, 0,5 g de polydiméthylsiloxane (PDMS) 5 terminé par une fonction diméthylvinyl (PS443, United Chemical Technologies) ont été rajoutés au premier mélange et la solution finale est chauffée à 70 °C pendant 10 min à 15 min. La dispersion finale des particules est stable à température ambiante et peut être utilisée pour le dépôt de nanoparticules par impression à 10 jet d'encre. Un film composite homogène a été réalisé à partir de la solution finale par méthode de dépôt à la tournette (spincoating) sur une lame de verre. Le film est ensuite chauffé à 90 °C afin d'éliminer le solvant et de réticuler la résine silicone. Le pourcentage massique de nanoparticules 15 photoluminescentes par rapport à la résine silicone dans cet exemple est égal à 70 % environ. Exemple 11 La dispersion de nanoparticules photoluminescentes préparée à l'exemple 6 a été utilisée. La concentration en 20 nanoparticules photoluminescentes a été ajustée à 20 mg/mL de THF. 50 mL de la solution de nanoparticules photoluminescentes sont mélangés avec 0,9 mL de méthyl méthacrylate (NDIA., Sigma Aldrich) sous agitation magnétique. En parallèle, une solution de 2,2'- azobis(2-méthylpropionitrile) (AIBN), initiateur de 25 polymérisation radicalaire, (Sigma Aldrich) a été préparée par la dissolution de 50 mg d'AIBN dans 5 ml de THF. La solution d'AIBN a été rajoutée au mélange contenant les nanoparticules photoluminescentes et le mélange final est chauffé à 70 °C pendant 4 h. Une dispersion de nanoparticules photoluminescentes/PMMA est 30 obtenue et peut être utilisée pour le dépôt de particules photoluminescentes par impression à jet d'encre. Le pourcentage massique de nanoparticules photoluminescentes par rapport au PMMA est égal à environ 60 %. REVENDICATIONS1. Procédé de fabrication de nanoparticules d'un matériau photoluminescent, comprenant les étapes successives suivantes : a) former des particules nanométriques (32) dudit 5 matériau photoluminescent ; b) réaliser une dispersion contenant les particules dans un solvant non aqueux, la dispersion contenant, en outre, au moins un agent de couplage de type silane ; c) placer la dispersion dans un autoclave à une pression 10 comprise entre 2 MPa et 100 MPa ; et d) récupérer les particules. 2. Procédé selon la revendication 1, dans lequel l'étape b) est précédée d'un traitement de surface des particules nanométriques (32) par un précurseur de silice. 15 3. Procédé selon la revendication 1 ou 2, dans lequel l'agent de couplage de type silane est un composé organofonctionnel ayant la formule chimique suivante : RnSiX4_n où n est égal à 1, 2 ou 3, X désigne un groupement hydrolysable, 20 et R est un groupement organique non hydrolysable. 4. Procédé selon la revendication 3, dans lequel X est un groupement alcoxy, un groupement halogénure ou un groupement amine. 5. Procédé selon l'une quelconque des revendications 1 25 à 4, dans lequel le solvant non aqueux est un alcool. 6. Procédé selon l'une quelconque des revendications 1 à 5, dans lequel l'étape a) comprend le broyage de particules dudit matériau photoluminescent dont la taille moyenne est supérieure à 1 pin pour obtenir les particules nanométriques (32). 30 7. Procédé selon la revendication 6, dans lequel les particules dudit matériau photoluminescent dont la taille moyenne est supérieure à 1 fun sont broyées en milieu humide. 8. Procédé selon la revendication 6, dans lequel les particules dudit matériau photoluminescent dont la taille moyenne 3053353 B15141 - Sub-micron phosphors 32 est supérieure à 1 fun sont broyées dans un solvant différent du solvant non aqueux utilisé à l'étape b). 9. Procédé selon l'une quelconque des revendications 1 à 8, dans lequel la durée de l'étape c) est comprise entre 30 5 minutes et 48 heures. 10. Procédé selon l'une quelconque des revendications 1 à 8, dans lequel la température dans l'autoclave est comprise entre 25 °C et 300 °C. 11. Procédé selon l'une quelconque des revendications 1 10 à 10, dans lequel le matériau photoluminescent est un aluminate, un silicate, un nitrure, un fluorure ou un sulfure. 12. Procédé selon la revendication 11, dans lequel le matériau photoluminescent comprend majoritairement un oxyde d'yttrium et d'aluminium ou un oxyde de lutécium et d'aluminium 15 contenant, en outre, au moins un des éléments suivants : cérium, europium, chrome, néodyme, terbium, dysprosium, praséodyme ou gadolinium. 13. Procédé selon l'une quelconque des revendications 1 à 12, comprenant, en outre, avant l'étape c), une étape de mélange 20 et de traitement dans l'autoclave des particules nanométriques en présence de la totalité ou une partie des précurseurs utilisés pour former les particules nanométriques. 14. Procédé selon l'une quelconque des revendications 1 à 13, comprenant, en outre, avant l'étape c), une étape de mélange 25 des particules nanométriques avec au moins une substance photoluminescente (36 ; 37). 15. Procédé selon la revendication 14, dans lequel la substance photoluminescente est une boîte quantique (37). 16. Procédé selon l'une quelconque des revendications 1 30 à 15, dans lequel les particules nanométriques (32) sont des boîtes quantiques.